(57)【要約】  過酸化物架橋系の水素添加ニトリルゴムを含む組成物において、その組成物の架橋物が有する優れた特性を損なうことなく、スコーチ安定性を向上したゴム組成物及びその架橋物を提供する。  水素添加ニトリルゴム（Ａ）１００質量部、フィラー（Ｂ）５〜１００質量部、有機過酸化物（Ｃ）１〜１０質量部、及びゲルパーミエーションクロマトグラフィー（ＧＰＣ）により測定されたポリスチレン換算の重量平均分子量が３，０００〜１２０，０００である液状ジエン系ゴム（Ｄ）１〜２０質量部を含むゴム組成物。【特許請求の範囲】
【請求項１】
水素添加ニトリルゴム（Ａ）１００質量部、フィラー（Ｂ）５〜１００質量部、有機過酸化物（Ｃ）１〜１０質量部、及びゲルパーミエーションクロマトグラフィー（ＧＰＣ）により測定されたポリスチレン換算の重量平均分子量が３,０００〜１２０,０００である液状ジエン系ゴム（Ｄ）１〜２０質量部を含むゴム組成物。
【請求項２】
液状ジエン系ゴム（Ｄ）のビニル結合量が７０モル％以下である請求項１に記載のゴム組成物。
【請求項３】
請求項１又は２に記載のゴム組成物の架橋物。
【発明の詳細な説明】
【技術分野】
【０００１】
本発明はゴム組成物に関する。
【背景技術】
【０００２】
従来から、水素添加ニトリルゴムは、耐薬品性、耐熱性に優れるゴムとして知られており、ガスケット、Ｏ−リング、オイルシール、ホース、ベルトなど種々の用途に用いられてきている。この水素添加ニトリルゴムを含む組成物及びこれから得られる架橋物の物性の改良を目的に、水素添加ニトリルゴム及び低分子量の液状ジエン系ゴムを含む組成物の検討がされている。【０００３】
例えば、特許文献１では、ゴム組成物のロール加工性を改善することを目的に、水添ニトリルゴム、及び低分子量（平均分子量：１０００〜３０００程度）の液状ポリブタジエンを含む組成物が検討されている。また、特許文献２では、耐発泡性、フェノール系接着剤を塗布した金属部材との接着性向上を目的とし、ヨウ素価が低いニトリルゴムと、ビニル化度が高く低分子量（平均分子量：１０００〜３０００程度）の液状ポリブタジエンを含む組成物が検討されている。
【先行技術文献】
【特許文献】
【０００４】
【特許文献１】特開昭６３−０４６２４１号公報
【特許文献２】特開２００２−００３６４８号公報
【発明の概要】
【発明が解決しようとする課題】
【０００５】
水素添加ニトリルゴムを含む組成物から得られる架橋物は、耐薬品性、耐熱性に優れる材料である。しかし、過酸化物架橋を行い得る水素添加ニトリルゴムを含む組成物において、その組成物から得られる架橋物が有する優れた特性を損なうことなく、スコーチ安定性を向上する方法は知られていない。【０００６】
本発明は、上記の実情に鑑みてなされたものであり、過酸化物架橋系の水素添加ニトリルゴムを含む組成物において、その組成物の架橋物が有する優れた特性を損なうことなく、スコーチ安定性を向上したゴム組成物及びその架橋物を提供する。
【課題を解決するための手段】
【０００７】
本発明者らが検討を行った結果、水素添加ニトリルゴム、フィラー、有機過酸化物、特定の分子量を有する液状ジエン系ゴムを特定の配合比で含むゴム組成物は、水素添加ニトリルゴムの架橋物が有する優れた特性を損なうことなく、スコーチ安定性を向上できることを見い出し、本発明を完成するに至った。【０００８】
すなわち、本発明は以下〔１〕〜〔３〕に関する。
〔１〕  水素添加ニトリルゴム（Ａ）１００質量部、フィラー（Ｂ）５〜１００質量部、有機過酸化物（Ｃ）１〜１０質量部、及びゲルパーミエーションクロマトグラフィー（ＧＰＣ）により測定されたポリスチレン換算の重量平均分子量が３，０００〜１２０，０００である液状ジエン系ゴム（Ｄ）１〜２０質量部を含むゴム組成物。
〔２〕  液状ジエン系ゴム（Ｄ）のビニル結合量が７０モル％以下である〔１〕に記載のゴム組成物。
〔３〕  〔１〕又は〔２〕に記載のゴム組成物の架橋物。
【発明の効果】
【０００９】
本発明によれば、スコーチ安定性が向上した水素添加ニトリルゴムを含むゴム組成物が得られ、そのゴム組成物から得られる架橋物は、水素添加ニトリルゴムの架橋物が有する優れた特性が損なわれることがない。
【発明を実施するための形態】
【００１０】
［水素添加ニトリルゴム（Ａ）］
本発明のゴム組成物で用いる水素添加ニトリルゴム（Ａ）とは、アクリロニトリル−ブタジエン共重合ゴムを水素添加して得られたものであり、２０℃において固形状で取り扱うことができるゴムをいい、水素添加ニトリルゴム（Ａ）の１００℃におけるムーニー粘度ＭＬ1+4は通常２０〜２００の範囲にあり、５５〜１００の範囲にあることが好ましく、６５〜９５の範囲にあることがより好ましい。
【００１１】
水素添加ニトリルゴム（Ａ）のヨウ素価は３〜５０（ｍｇ／１００ｍｇ）であることが好ましく、５〜４０（ｍｇ／１００ｍｇ）であることがより好ましい。
水素添加ニトリルゴムのアクリロニトリル単位の含有量は、１５〜６０質量％であることが好ましく、３０〜５５質量％であることがより好ましい。
【００１２】
［フィラー（Ｂ）］
本発明のゴム組成物で用いるフィラー（Ｂ）としては、例えば、カーボンブラック、シリカ、クレー、マイカ、炭酸カルシウム、水酸化マグネシウム、水酸化アルミニウム、硫酸バリウム、酸化チタン、ガラス繊維、繊維状フィラー、ガラスバルーン等の無機フィラー；樹脂粒子、木粉、及びコルク粉等の有機フィラーなどが挙げられる。このようなフィラーがゴム組成物に含まれることにより、機械強度、耐熱性、又は耐候性等の物性の改善、硬度の調整、ゴムの増量をすることができる。
【００１３】
機械強度の向上等の物性の改善などの観点からは、上記フィラー（Ｂ）の中でも、カーボンブラック及びシリカが好ましい。
上記カーボンブラックとしては、例えば、ファーネスブラック、チャンネルブラック、サーマルブラック、アセチレンブラック、及びケッチェンブラックなどが挙げられる。架橋速度や機械強度向上の観点からは、これらカーボンブラックの中でも、ファーネスブラックが好ましい。これらカーボンブラックは、１種単独で用いてもよく、２種以上を併用してもよい。
【００１４】
前記カーボンブラックの平均粒径としては、分散性、機械強度、硬度などを向上させる観点から５〜１００ｎｍが好ましく、５〜８０ｎｍがより好ましく、５〜７０ｎｍがさらに好ましい。
【００１５】
なお、カーボンブラックの平均粒径は、透過型電子顕微鏡により粒子の直径を測定してその平均値を算出することにより求めることができる。
上記ファーネスブラックの市販品としては、例えば、三菱化学株式会社「ダイヤブラック」、東海カーボン株式会社製「シースト」などが挙げられる。アセチレンブラックの市販品としては、例えば、電気化学工業株式会社製「デンカブラック」などが挙げられる。ケッチェンブラックの市販品としては、例えば、ライオン株式会社製「ＥＣＰ６００ＪＤ」などが挙げられる。
【００１６】
上記カーボンブラックは、水素添加ニトリルゴム（Ａ）への濡れ性、分散性などを向上させる観点から、硝酸、硫酸、塩酸又はこれらの混合酸等による酸処理や、空気存在下での熱処理による表面酸化処理を行ってもよい。また、本発明のゴム組成物及びこの組成物から得られる架橋物の機械強度向上の観点から、黒鉛化触媒の存在下に２，０００〜３，０００℃で熱処理を行ってもよい。なお、黒鉛化触媒としては、ホウ素、ホウ素酸化物（例えば、Ｂ2Ｏ2、Ｂ2Ｏ3、Ｂ4Ｏ3、Ｂ4Ｏ5等）、ホウ素オキソ酸（例えば、オルトホウ酸、メタホウ酸、四ホウ酸等）及びその塩、ホウ素炭化物（例えば、Ｂ4Ｃ、Ｂ6Ｃ等）、窒化ホウ素（ＢＮ）、その他のホウ素化合物が好適に用いられる。
【００１７】
上記カーボンブラックは、粉砕等により粒度を調整した後、用いることもできる。カーボンブラックの粉砕には、高速回転粉砕機（ハンマーミル、ピンミル、ケージミル）や各種ボールミル（転動ミル、振動ミル、遊星ミル）、撹拌ミル（ビーズミル、アトライター、流通管型ミル、アニュラーミル）等が使用できる。
【００１８】
上記シリカとしては、湿式シリカ(含水ケイ酸)、乾式シリカ(無水ケイ酸)、ケイ酸カルシウム、ケイ酸アルミニウム等を挙げることができる。これらシリカの中でも、加工性及び機械強度を一層向上させる観点から、湿式シリカが好ましい。これらシリカは、１種単独で用いてもよく、２種以上を併用してもよい。
【００１９】
シリカの平均粒径は、加工性及び機械強度を向上する観点から、０．５〜２００ｎｍが好ましく、５〜１５０ｎｍがより好ましく、１０〜１００ｎｍがさらに好ましい。
なお、シリカの平均粒径は、透過型電子顕微鏡により粒子の直径を測定して、その平均値を算出することにより求めることができる。
【００２０】
本発明のゴム組成物において、水素添加ニトリルゴム（Ａ）１００質量部に対するフィラー（Ｂ）の含有量は５〜１００質量部であり、１０〜９０質量部が好ましく、２０〜６０質量部がより好ましい。フィラー（Ｂ）の含有量が前記範囲内であると、ゴム組成物の加工性、スコーチ安定性が向上する。
【００２１】
［有機過酸化物（Ｃ）］
本発明で用いる有機過酸化物（Ｃ）は、本発明のゴム組成物のゴム成分を架橋し得る成分である。有機過酸化物（Ｃ）としては、例えば、シクロヘキサノンパーオキサイド、メチルアセトアセテートパーオキサイド、ｔ−ブチルパーオキシイソブチレート、ｔ−ブチルパーオキシベンゾエート、ベンゾイルパーオキサイド、ラウロイルパーオキサイド、ジクミルパーオキサイド、ジ−ｔ−ブチルパーオキサイド、及び１，３−ビス（ｔ−ブチルパーオキシイソプロピル）ベンゼンなどが挙げられる。
【００２２】
これら有機過酸化物（Ｃ）は１種単独で用いてもよく、２種以上を併用してもよい。上記有機過酸化物（Ｃ）の含有量は、水素添加ニトリルゴム（Ａ）１００質量部に対し、１〜１０質量部である。この範囲で有機過酸化物（Ｃ）を含むことにより、得られる架橋物の力学物性に優れる。力学物性により優れる架橋物を得る観点から、有機過酸化物（Ｃ）の含有量は、水素添加ニトリルゴム（Ａ）１００質量部に対し、１〜８質量部であることが好ましく、２〜５質量部であることがより好ましい。
【００２３】
［液状ジエン系ゴム（Ｄ）］
本発明で用いる液状ジエン系ゴム（Ｄ）とは、液状の重合体でありその重合体を構成する単量体単位として共役ジエン単位を含む。共役ジエンとしては、例えば、ブタジエン、イソプレン；２，３−ジメチルブタジエン、２−フェニルブタジエン、１，３−ペンタジエン、２−メチル−１，３−ペンタジエン、１，３−ヘキサジエン、１，３−オクタジエン、１，３−シクロヘキサジエン、２−メチル−１，３−オクタジエン、１，３，７−オクタトリエン、ミルセン、及びクロロプレン等のブタジエン及びイソプレン以外の共役ジエン（ｄ１）が挙げられる。液状ジエン系ゴム（Ｄ）に含まれる共役ジエン単位としては、イソプレン及び／又はブタジエンの単量体単位が含まれていることが好ましい。
【００２４】
液状ジエン系ゴム（Ｄ）は、その重合体を構成する全単量体単位のうち、５０質量％以上がイソプレン及び／又はブタジエンの単量体単位であることが好ましい一態様である。イソプレン単位及びブタジエン単位の合計含有量は、液状ジエン系ゴム（Ｄ）の全単量体単位に対して６０〜１００質量％であることが好ましく、７０〜１００質量％であることがより好ましく、１００質量％であることがさらに好ましい。
【００２５】
上記液状ジエン系ゴム（Ｄ）に含まれ得るイソプレン単位及びブタジエン単位以外の他の単量体単位としては、前述したイソプレン及びブタジエン以外の共役ジエン（ｄ１）単位、芳香族ビニル化合物（ｄ２）単位などが挙げられる。
【００２６】
芳香族ビニル化合物（ｄ２）としては、例えば、スチレン、α−メチルスチレン、２−メチルスチレン、３−メチルスチレン、４−メチルスチレン、４−プロピルスチレン、４−ｔ−ブチルスチレン、４−シクロヘキシルスチレン、４−ドデシルスチレン、２，４−ジメチルスチレン、２，４−ジイソプロピルスチレン、２，４，６−トリメチルスチレン、２−エチル−４−ベンジルスチレン、４−（フェニルブチル）スチレン、１−ビニルナフタレン、２−ビニルナフタレン、ビニルアントラセン、Ｎ，Ｎ−ジエチル−４−アミノエチルスチレン、ビニルピリジン、４−メトキシスチレン、モノクロロスチレン、ジクロロスチレン、及びジビニルベンゼンなどが挙げられる。これら芳香族ビニル化合物の中では、スチレン、α−メチルスチレン、及び４−メチルスチレンが好ましい。
【００２７】
上記液状ジエン系ゴム（Ｄ）における、ブタジエン単位及びイソプレン単位以外の他の単量体単位の含有量は、５０質量％以下であり、４５質量％以下がより好ましく、４０質量％以下がさらに好ましい。例えば、芳香族ビニル化合物（ｄ２）単位が上記範囲以下であると、ゴム組成物の加工性が向上する傾向にある。
【００２８】
液状ジエン系ゴム（Ｄ）としては、共役ジエン及び必要に応じて含まれる共役ジエン以外の他の単量体を、例えば、乳化重合法、又は溶液重合法等により重合して得られる重合体が好ましい。
【００２９】
上記乳化重合法としては、公知又は公知に準ずる方法を適用できる。例えば、所定量の共役ジエンを含む単量体を乳化剤の存在下に乳化分散し、ラジカル重合開始剤により乳化重合する。
【００３０】
乳化剤としては、例えば炭素数１０以上の長鎖脂肪酸塩及びロジン酸塩などが挙げられる。長鎖脂肪酸塩としては、例えば、カプリン酸、ラウリン酸、ミリスチン酸、パルミチン酸、オレイン酸、ステアリン酸等の脂肪酸のカリウム塩又はナトリウム塩などが挙げられる。
【００３１】
分散剤としては通常、水が使用され、重合時の安定性が阻害されない範囲で、メタノール、エタノールなどの水溶性有機溶媒を含んでいてもよい。
ラジカル重合開始剤としては、例えば過硫酸アンモニウムや過硫酸カリウムのような過硫酸塩、有機過酸化物、過酸化水素等が挙げられる。
【００３２】
得られる液状ジエン系ゴム（Ｄ）の分子量を調整するため、連鎖移動剤を使用してもよい。連鎖移動剤としては、例えば、ｔ−ドデシルメルカプタン、ｎ−ドデシルメルカプタン等のメルカプタン類；四塩化炭素、チオグリコール酸、ジテルペン、ターピノーレン、γ−テルピネン、α−メチルスチレンダイマーなどが挙げられる。
【００３３】
乳化重合の温度は、使用するラジカル重合開始剤の種類などにより適宜設定できるが、通常０〜１００℃の範囲、好ましくは０〜６０℃の範囲である。重合様式は、連続重合、回分重合のいずれでもよい。
【００３４】
重合反応は、重合停止剤の添加により停止できる。重合停止剤としては、例えば、イソプロピルヒドロキシルアミン、ジエチルヒドロキシルアミン、ヒドロキシルアミン等のアミン化合物、ヒドロキノンやベンゾキノン等のキノン系化合物、亜硝酸ナトリウム等が挙げられる。
【００３５】
重合反応停止後、必要に応じて老化防止剤を添加してもよい。重合反応停止後、得られたラテックスから必要に応じて未反応単量体を除去し、次いで、塩化ナトリウム、塩化カルシウム、塩化カリウム等の塩を凝固剤とし、必要に応じて硝酸、硫酸等の酸を添加して凝固系のｐＨを所定の値に調整しながら、上記液状ジエン系ゴム（Ｄ）を凝固させた後、分散溶媒を分離することによって重合体を回収する。次いで水洗、及び脱水後、乾燥することで、上記液状ジエン系ゴム（Ｄ）が得られる。なお、凝固の際に、必要に応じて予めラテックスと乳化分散液にした伸展油とを混合し、油展した液状ジエン系ゴム（Ｄ）として回収してもよい。
【００３６】
上記溶液重合法としては、公知又は公知に準ずる方法を適用できる。例えば、溶媒中で、チーグラー系触媒、メタロセン系触媒、アニオン重合可能な活性金属又は活性金属化合物を使用して、必要に応じて極性化合物の存在下で、共役ジエンを含む単量体を重合する。
【００３７】
溶媒としては、例えば、ｎ−ブタン、ｎ−ペンタン、イソペンタン、ｎ−ヘキサン、ｎ−ヘプタン、イソオクタン等の脂肪族炭化水素；シクロペンタン、シクロヘキサン、メチルシクロペンタン等の脂環式炭化水素；ベンゼン、トルエン、キシレン等の芳香族炭化水素などが挙げられる。
【００３８】
アニオン重合可能な活性金属としては、例えば、リチウム、ナトリウム、カリウム等のアルカリ金属；ベリリウム、マグネシウム、カルシウム、ストロンチウム、バリウム等のアルカリ土類金属；ランタン、ネオジム等のランタノイド系希土類金属等が挙げられる。アニオン重合可能な活性金属の中でもアルカリ金属及びアルカリ土類金属が好ましく、アルカリ金属がより好ましい。
【００３９】
アニオン重合可能な活性金属化合物としては、有機アルカリ金属化合物が好ましい。有機アルカリ金属化合物としては、例えば、メチルリチウム、エチルリチウム、ｎ−ブチルリチウム、ｓｅｃ−ブチルリチウム、ｔ−ブチルリチウム、ヘキシルリチウム、フェニルリチウム、スチルベンリチウム等の有機モノリチウム化合物；ジリチオメタン、ジリチオナフタレン、１，４−ジリチオブタン、１，４−ジリチオ−２−エチルシクロヘキサン、１，３，５−トリリチオベンゼン等の多官能性有機リチウム化合物；ナトリウムナフタレン、カリウムナフタレン等が挙げられる。これら有機アルカリ金属化合物の中でも有機リチウム化合物が好ましく、有機モノリチウム化合物がより好ましい。
【００４０】
有機アルカリ金属化合物の使用量は、液状ジエン系ゴム（Ｄ）の溶融粘度、分子量などに応じて適宜設定できるが、共役ジエンを含む全単量体１００質量部に対して、通常０．０１〜３質量部の量で使用される。
【００４１】
上記有機アルカリ金属化合物は、ジブチルアミン、ジヘキシルアミン、ジベンジルアミンなどの第２級アミンと反応させて、有機アルカリ金属アミドとして使用することもできる。
【００４２】
極性化合物は、アニオン重合において、通常、反応を失活させず、共役ジエン部位のミクロ構造（例えば、ビニル結合量）を調整するため用いられる。極性化合物としては、例えば、ジブチルエーテル、テトラヒドロフラン、エチレングリコールジエチルエーテル等のエーテル化合物；Ｎ，Ｎ，Ｎ'，Ｎ'−テトラメチルエチレンジアミン、トリメチルアミン等の３級アミン；アルカリ金属アルコキシド、ホスフィン化合物などが挙げられる。極性化合物は、有機アルカリ金属化合物に対して、通常０．０１〜１０００モルの量で使用される。
【００４３】
溶液重合の温度は、通常−８０〜１５０℃の範囲、好ましくは０〜１００℃の範囲、より好ましくは１０〜９０℃の範囲である。重合様式は回分式あるいは連続式のいずれでもよい。
【００４４】
重合反応は、重合停止剤の添加により停止できる。重合停止剤としては、例えば、メタノール、イソプロパノール等のアルコールが挙げられる。得られた重合反応液をメタノール等の貧溶媒に注いで、液状ジエン系ゴム（Ｄ）を析出させるか、重合反応液を水で洗浄し、分離後、乾燥することにより上記液状ジエン系ゴム（Ｄ）を単離できる。
【００４５】
上記液状ジエン系ゴム（Ｄ）の製造方法としては、上記方法の中でも、溶液重合法が好ましい。このようにして得られた液状ジエン系ゴム（Ｄ）は、そのまま未変性の状態で使用されてもよいが、その液状ジエン系ゴム中に含まれる炭素−炭素不飽和結合の少なくとも一部を水素添加された物を使用してもよい。また、液状ジエン系ゴム（Ｄ）として、変性化合物等を付加などした変性液状ジエン系ゴムを用いてもよいが、変性化合物等が付加されていない液状ジエン系ゴムを用いることが好ましい。
【００４６】
液状ジエン系ゴム（Ｄ）の重量平均分子量（Ｍｗ）は３，０００以上１２０，０００以下であり、３，０００以上８０，０００以下が好ましく、３，５００以上７５，０００以下がより好ましく、４，０００以上７０，０００以下がさらに好ましく、５，０００以上６０，０００以下がよりさらに好ましく、５，０００以上５０，０００以下が特に好ましく、５，２００以上４０，０００以下がより特に好ましい。液状ジエン系ゴム（Ｄ）のＭｗが前記範囲内であると本発明のゴム組成物の加工性が良好になり、スコーチ安定性が向上する。なお、本明細書において液状ジエン系ゴム（Ｄ）のＭｗは、ゲルパーミエーションクロマトグラフィー（ＧＰＣ）で測定した標準ポリスチレン換算の重量平均分子量である。本発明においては、Ｍｗが異なる２種以上の液状ジエン系ゴム（Ｄ）を組み合わせて用いてもよい。
【００４７】
液状ジエン系ゴム（Ｄ）の分子量分布（Ｍｗ／Ｍｎ）は１．０〜２０．０が好ましく、１．０〜１５．０がより好ましく、１．０〜１０．０がさらに好ましい。Ｍｗ／Ｍｎが前記範囲内であると、得られる液状ジエン系ゴム（Ｄ）の粘度のばらつきが小さく、より好ましい。なお、分子量分布（Ｍｗ／Ｍｎ）は、ＧＰＣの測定により求めた標準ポリスチレン換算の重量平均分子量（Ｍｗ）／数平均分子量（Ｍｎ）の比を意味する。
【００４８】
上記液状ジエン系ゴム（Ｄ）の３８℃で測定した溶融粘度は、０．１〜４，０００Ｐａ・ｓが好ましく、０．１〜３，５００Ｐａ・ｓがより好ましく、０．１〜３，０００Ｐａ・ｓがさらに好ましい。液状ジエン系ゴム（Ｄ）の溶融粘度が前記範囲内であると、得られるゴム組成物の柔軟性が向上するため、加工性が向上する。なお、本発明において液状ジエン系ゴム（Ｄ）の溶融粘度は、３８℃においてブルックフィールド型粘度計により測定した値である。
【００４９】
上記液状ジエン系ゴム（Ｄ）のガラス転移温度（Ｔｇ）は、イソプレン単位、ブタジエン単位及び共役ジエン（ｄ１）単位のビニル結合量、共役ジエン（ｄ１）の種類、共役ジエン以外の単量体に由来する単位の含量などによって変化し得るが、−１５０〜５０℃が好ましく、−１３０〜５０℃がより好ましく、−１００〜５０℃がさらに好ましい。前記範囲であると、粘度が高くなるのを抑えることができ、取り扱いが容易になる。また、液状ジエン系ゴム（Ｄ）のガラス転移温度（Ｔｇ）が−１５０℃以上であると、ゴム組成物から得られる架橋物の所望の物性が向上しやすく、耐久性が良好となる傾向にある。
【００５０】
上記液状ジエン系ゴム（Ｄ）のビニル結合量は７０モル％以下であることが好ましく、１０〜７０モル％の範囲にあることがより好ましく、２０〜６５モル％の範囲にあることがさらに好ましい。液状ジエン系ゴム（Ｄ）のビニル結合量が上記範囲にあると、加工性、力学物性により優れ、スコーチ安定性に優れる傾向にある。液状ジエン系ゴム（Ｄ）はビニル結合量が多いほど過酸化物により架橋反応速度が高くなる。そのため、ビニル結合量が高すぎると、所望する以上の速度で架橋反応が進み、スコーチ安定性に乏しく、加工性や力学硬度に劣ったゴム組成物となる。一方、ビニル結合量が少なすぎると、液状ジエン系ゴム（Ｄ）が水素添加ニトリルゴムと架橋せず、ブリードアウトする虞がある。本発明において、「ビニル結合量」とは、液状ジエン系ゴム（Ｄ）に含まれる共役ジエン単位の合計１００モル％中、１，２−結合又は３，４−結合で結合をしている共役ジエン単位（１，４−結合以外で結合をしている共役ジエン単位）の合計モル％を意味する。ビニル結合量は、1Ｈ−ＮＭＲを用いて１，２−結合又は３，４−結合で結合をしている共役ジエン単位由来のピークと１，４−結合で結合をしている共役ジエン単位に由来するピークの面積比から算出することができる。なお、液状ジエン系ゴム（Ｄ）のビニル結合量は、例えば、液状ジエン系ゴム（Ｄ）を製造する際に使用する溶媒の種類、必要に応じて使用される極性化合物、重合温度などを制御することにより所望の値とすることができる。
【００５１】
上記液状ジエン系ゴム（Ｄ）は、１種単独で用いられてもよく、２種以上を併用してもよい。
上記液状ジエン系ゴム（Ｄ）は、その製造に用いる重合触媒に由来する触媒残渣量が、金属換算で０〜２００ｐｐｍの範囲にあることが好ましい。例えば、液状ジエン系ゴム（Ｄ）を製造するための重合触媒として有機リチウム化合物等の有機アルカリ金属を用いた場合には、触媒残渣量の基準となる金属は、リチウム等のアルカリ金属になる。触媒残渣量が上記範囲にあることにより、加工等する際にタックが低下せず、また本発明のゴム組成物から得られる架橋物の耐久性が向上する。液状ジエン系ゴム（Ｄ）の製造に用いる重合触媒に由来する触媒残渣量としては、金属換算で、より好ましくは０〜１５０ｐｐｍ、さらに好ましくは０〜１００ｐｐｍである。なお、触媒残渣量は、例えば偏光ゼーマン原子吸光分光光度計を用いることにより測定できる。
【００５２】
液状ジエン系ゴム（Ｄ）の触媒残渣量をこのような特定の量とする方法としては、液状ジエン系ゴムを精製し、触媒残渣を十分に除去する方法などが挙げられる。精製する方法としては、水若しくは温水、又はメタノール、アセトンなどに代表される有機溶媒若しくは超臨界流体二酸化炭素による洗浄が好ましい。洗浄回数としては、経済的な観点から１〜２０回が好ましく、１〜１０回がより好ましい。また、洗浄温度としては、２０〜１００℃が好ましく、４０〜９０℃がより好ましい。また重合反応前に、重合の阻害を行うような不純物を蒸留や吸着剤により除去し、単量体の純度を高めた後に重合を行うことによっても、必要な重合触媒量が少なくてすむため、触媒残渣量を低減することができる。また、上記と同様の観点から、本発明のゴム組成物中の触媒残渣量が、金属換算で０〜２００ｐｐｍであることが好ましく、０〜１５０ｐｐｍがより好ましく、０〜１００ｐｐｍがさらに好ましい。この場合の触媒残渣量は水素添加ニトリルゴム（Ａ）、液状ジエン系ゴム（Ｄ）及び／又は該ゴム組成物中に含まれるその他任意成分の製造に用いる重合触媒に由来する触媒残渣量であってもよい。
【００５３】
本発明のゴム組成物において、水素添加ニトリルゴム（Ａ）１００質量部に対する液状ジエン系ゴム（Ｄ）の含有量は、１〜２０質量部であり、３〜１５質量部が好ましく、３〜８質量部がより好ましい。液状ジエン系ゴム（Ｄ）の含有量が上記範囲内であると、ゴム組成物の加工性が良好になり、スコーチ安定性も向上する。
【００５４】
本発明のゴム組成物は、本発明の効果を阻害しない範囲で、加工性、流動性等の改良を目的とし、必要に応じてシリコンオイル、アロマオイル、ＴＤＡＥ（Ｔｒｅａｔｅｄ Ｄｉｓｔｉｌｌｅｄ Ａｒｏｍａｔｉｃ Ｅｘｔｒａｃｔｓ）、ＭＥＳ（Ｍｉｌｄ Ｅｘｔｒａｃｔｅｄ Ｓｏｌｖａｔｅｓ）、ＲＡＥ（Ｒｅｓｉｄｕａｌ Ａｒｏｍａｔｉｃ Ｅｘｔｒａｃｔｓ）、パラフィンオイル、ナフテンオイル等のプロセスオイル、フタレート系可塑剤、セバケート系可塑剤、アジペート系可塑剤等のエステルオイル、脂肪族炭化水素樹脂、脂環族炭化水素樹脂、Ｃ９系樹脂、ロジン系樹脂、クマロン・インデン系樹脂、フェノール系樹脂等の樹脂成分を軟化剤として含有していてもよい。本発明のゴム組成物が上記プロセスオイルを軟化剤として含有する場合には、その含有量は、水素添加ニトリルゴム（Ａ）１００質量部に対して５０質量部より少ないことが好ましい。一方、本発明のゴム組成物では、可塑剤を含まないことも本発明の好ましい一態様である。可塑剤は一般に分子量が小さく、ブリードアウトの虞があるが、本発明においては、液状ジエン系ゴム（Ｄ）が混練時に可塑剤としての役割を担う。また、本発明の液状ジエン系ゴム（Ｄ）は、水素添加ニトリルゴムと架橋構造を形成できるため、ブリードアウトの虞が無い。
【００５５】
本発明のゴム組成物は、本発明の効果を阻害しない範囲で、耐候性、耐熱性、耐酸化性等の向上を目的として、必要に応じて老化防止剤、ワックス、酸化防止剤、滑剤、光安定剤、スコーチ防止剤、加工助剤、顔料や色素等の着色剤、難燃剤、帯電防止剤、艶消し剤、ブロッキング防止剤、紫外線吸収剤、離型剤、発泡剤、抗菌剤、防カビ剤、香料等の添加剤を含有してもよい。酸化防止剤としては、例えば、ヒンダードフェノール系化合物、リン系化合物、ラクトン系化合物、ヒドロキシル系化合物等が挙げられる。老化防止剤としては、例えば、アミン−ケトン系化合物、イミダゾール系化合物、アミン系化合物、フェノール系化合物、硫黄系化合物及びリン系化合物等が挙げられる。これら添加剤は、１種単独で用いられてもよく、２種以上を併用してもよい。
また本発明のゴム組成物は、本発明の効果を損なわない範囲で、水素添加ニトリルゴム（Ａ）以外の固形ゴムを含んでいてもよい。
【００５６】
［ゴム組成物の製造方法］
本発明のゴム組成物の製造方法は、上記各成分を均一に混合できれば特に限定されない。ゴム組成物の製造に用いる装置としては、例えば、ニーダールーダー、ブラベンダー、バンバリーミキサー、インターナルミキサー等の接線式又は噛合式の密閉式混練機、単軸押出機、二軸押出機、ミキシングロール、及びローラーなどが挙げられる。上記ゴム組成物を製造は、通常７０〜２７０℃の温度範囲で行うことができる。
【００５７】
［架橋物］
本発明のゴム組成物を架橋することにより、架橋物を得ることができる。ゴム組成物の架橋条件は、その用途等に応じて適宜設定できる。
【００５８】
有機過酸化物を架橋剤とし、ゴム組成物を金型により架橋する場合には、架橋温度は通常１００〜２００℃、加圧条件は通常０．５〜２．０ＭＰａとし、架橋することができる。
【００５９】
本発明のゴム組成物は、水素添加ニトリルゴムの優れた特性を損なうことなく、加工性、スコーチ安定性に優れるため、種々の用途に用いることができる。
本発明のゴム組成物から得られる架橋物は、例えば、ガスケット、Ｏ−リング、オイルシール、ホース、ベルトなど種々の用途に好適に用いられる。
【実施例】
【００６０】
以下、実施例により本発明をさらに詳細に説明するが、本発明はこれらの実施例に限定されるものではない。
本実施例及び比較例において使用した各成分は以下のとおりである。【００６１】
＜水素添加ニトリルゴム（Ａ）＞
ゼットポール２０２０（日本ゼオン株式会社製）
（アクリロニトリル単位の含有量３６．２％、ヨウ素価２８、ムーニー粘度７８）
＜フィラー（Ｂ）＞
カーボンブラック：シーストＧ−ＳＯ（東海カーボン株式会社製）
＜有機過酸化物（Ｃ）＞
パーブチルＰ（日油株式会社製）
＜液状ジエン系ゴム（Ｄ）＞
後述の製造例１〜５で得られた液状ジエン系ゴム
＜任意成分＞
架橋助剤：アクリルエステルＴＭＰ（三菱ケミカル株式会社製）
可塑剤：ＢＡＸ−Ｒ（大八化学工業株式会社製）
老化防止剤：ノクラック２２４（大内新興化学工業株式会社製）【００６２】
製造例１：液状ジエン系ゴム（Ｄ−１）の製造
十分に乾燥した５Ｌオートクレーブを窒素置換し、ヘキサン１１００ｇ及びｎ−ブチルリチウム（１７質量％ヘキサン溶液）２０４ｇを仕込み、５０℃に昇温した後、撹拌条件下、重合温度を５０℃となるように制御しながら、Ｎ,Ｎ,Ｎ',Ｎ'−テトラメチルエチレンジアミン１０ｇと、ブタジエン１３００ｇを逐次添加して、１時間重合した。その後メタノールを添加して重合反応を停止させ、重合体溶液を得た。得られた重合体溶液に水を添加して撹拌し、水で重合体溶液を洗浄した。撹拌を終了し、重合体溶液相と水相とが分離していることを確認した後、水を分離した。洗浄終了後の重合体溶液を７０℃で２４時間真空乾燥することにより、液状ジエン系ゴム（Ｄ−１）を得た。得られた液状ジエン系ゴム（Ｄ−１）の物性を表１に示す。【００６３】
製造例２：液状ジエン系ゴム（Ｄ−２）の製造
十分に乾燥した５Ｌオートクレーブを窒素置換し、ヘキサン１１００ｇ及びｎ−ブチルリチウム（１７質量％ヘキサン溶液）３３ｇを仕込み、５０℃に昇温した後、撹拌条件下、重合温度を５０℃となるように制御しながら、Ｎ,Ｎ,Ｎ',Ｎ'−テトラメチルエチレンジアミン２．２ｇと、ブタジエン１３２０ｇを逐次添加して、１時間重合した。その後メタノールを添加して重合反応を停止させ、重合体溶液を得た。得られた重合体溶液に水を添加して撹拌し、水で重合体溶液を洗浄した。撹拌を終了し、重合体溶液相と水相とが分離していることを確認した後、水を分離した。洗浄終了後の重合体溶液を７０℃で２４時間真空乾燥することにより、液状ジエン系ゴム（Ｄ−２）を得た。得られた液状ジエン系ゴム（Ｄ−２）の物性を表１に示す。【００６４】
製造例３：液状ジエン系ゴム（Ｄ−３）の製造
十分に乾燥した５Ｌオートクレーブを窒素置換し、ヘキサン１１００ｇ及びｎ−ブチルリチウム（１７質量％ヘキサン溶液）２０４ｇを仕込み、５０℃に昇温した後、撹拌条件下、重合温度を５０℃となるように制御しながら、ブタジエン１３００ｇを逐次添加して、１時間重合した。その後メタノールを添加して重合反応を停止させ、重合体溶液を得た。得られた重合体溶液に水を添加して撹拌し、水で重合体溶液を洗浄した。撹拌を終了し、重合体溶液相と水相とが分離していることを確認した後、水を分離した。洗浄終了後の重合体溶液を７０℃で２４時間真空乾燥することにより、液状ジエン系ゴム（Ｄ−３）を得た。得られた液状ジエン系ゴム（Ｄ−３）の物性を表１に示す。【００６５】
製造例４：液状ジエン系ゴム（Ｄ−４）の製造
十分に乾燥した５Ｌオートクレーブを窒素置換し、シクロヘキサン１２８０ｇ及びｓ−ブチルリチウム（１０．５質量％シクロヘキサン溶液）２０４ｇを仕込み、５０℃に昇温した後、撹拌条件下、重合温度を５０℃となるように制御しながら、ブタジエン１３５０ｇを逐次添加して、１時間重合した。その後メタノールを添加して重合反応を停止させ、重合体溶液を得た。得られた重合体溶液に水を添加して撹拌し、水で重合体溶液を洗浄した。撹拌を終了し、重合体溶液相と水相とが分離していることを確認した後、水を分離した。洗浄終了後の重合体溶液を７０℃で２４時間真空乾燥することにより、液状ジエン系ゴム（Ｄ−４）を得た。得られた液状ジエン系ゴム（Ｄ−４）の物性を表１に示す。【００６６】
製造例５：液状ジエン系ゴム（Ｄ−５）の製造
十分に乾燥した５Ｌオートクレーブを窒素置換し、シクロヘキサン１１００ｇ及びｓ−ブチルリチウム（１０．５質量％シクロヘキサン溶液）５４ｇを仕込み、５０℃に昇温した後、撹拌条件下、重合温度を５０℃となるように制御しながら、Ｎ,Ｎ,Ｎ',Ｎ'−テトラメチルエチレンジアミン５．１ｇと、予め調製したブタジエン、スチレンの混合物（ブタジエン３６０ｇとスチレン９０ｇをボンベ内で混合）４５０ｇを逐次添加して、１時間重合した。その後メタノールを添加して重合反応を停止させ、重合体溶液を得た。得られた重合体溶液に水を添加して撹拌し、水で重合体溶液を洗浄した。撹拌を終了し、重合体溶液相と水相とが分離していることを確認した後、水を分離した。洗浄終了後の重合体溶液を７０℃で２４時間真空乾燥することにより、液状ジエン系ゴム（Ｄ−５）を得た。得られた液状ジエン系ゴム（Ｄ−５）の物性を表１に示す。
なお、製造例で得られた液状ジエン系ゴムの各物性の測定方法及び算出方法は以下の通りである。【００６７】
（重量平均分子量の測定方法）
液状ジエン系ゴム（Ｄ）の重量平均分子量は、ＧＰＣにより標準ポリスチレン換算分子量で求めた。測定装置及び条件は、以下の通りである。
・装置        ：東ソー株式会社製ＧＰＣ装置「ＧＰＣ８０２０」
・分離カラム  ：東ソー株式会社製「ＴＳＫｇｅｌＧ４０００ＨＸＬ」
・検出器      ：東ソー株式会社製「ＲＩ−８０２０」
・溶離液      ：テトラヒドロフラン
・溶離液流量  ：１．０ｍＬ／分
・サンプル濃度：５ｍｇ／１０ｍＬ
・カラム温度  ：４０℃【００６８】
（ビニル結合量）
液状ジエン系ゴム（Ｄ）のビニル結合量を、日本電子株式会社製1Ｈ−ＮＭＲ（５００ＭＨｚ）を使用し、サンプル／重クロロホルム＝５０ｍｇ／１ｍＬの濃度、積算回数１０２４回で測定した。得られたスペクトルのビニル化されたジエン化合物由来の二重結合のピークと、ビニル化されていないジエン化合物由来の二重結合のピークとの面積比から、ビニル結合量を算出した。【００６９】
（ガラス転移温度）
液状ジエン系ゴム（Ｄ）１０ｍｇをアルミパンに採取し、示差走査熱量測定（ＤＳＣ）により１０℃／分の昇温速度条件においてサーモグラムを測定し、ＤＤＳＣのピークトップの値をガラス転移温度とした。【００７０】
（３８℃における溶融粘度の測定方法）
液状ジエン系ゴム（Ｄ）の３８℃における溶融粘度をブルックフィールド型粘度計（ＢＲＯＯＫＦＩＥＬＤ  ＥＮＧＩＮＥＥＲＩＮＧ  ＬＡＢＳ. ＩＮＣ.製）により測定した。【００７１】
【表１】
2020004243.tif 000002
【００７２】
実施例１〜６及び比較例１、２
表２に記載した配合割合（質量部）にしたがって、水素添加ニトリルゴム（Ａ）、フィラー（Ｂ）、有機過酸化物（Ｃ）、液状ジエン系ゴム（Ｄ）、架橋助剤、可塑剤、及び老化防止剤を、オープンロールを用いて混練し、未架橋ゴムシートを得た。得られた未架橋ゴムシートを用いて、ムーニー粘度、スコーチ時間ｔ5、９０％架橋時間ｔc（９０）を、下記の方法に基づき、それぞれ評価した。結果を表２に示す。【００７３】
得られた未架橋ゴムシートをプレス成形（１８０℃、７分）して架橋ゴムシート（厚み２ｍｍ）を作製し、下記の方法に基づき、硬度、引張強さ、切断時伸びを評価した。結果を表２に示す。【００７４】
なお、各評価の測定方法は以下のとおりである。
（ムーニー粘度ＭＬ1+4，１００℃）
実施例及び比較例で作製した未架橋ゴムシートを用い、ＪＩＳ  Ｋ  ６３００に準拠し、Ｌ形ロータを使用して、予熱１分、ロータ作動時間４分、温度１００℃の条件で求めた。【００７５】
（ムーニースコーチ時間ｔ5）
実施例及び比較例で作製した未架橋ゴムシートを用い、ＪＩＳ  Ｋ  ６３００に準拠し、１２５℃におけるムーニースコーチ時間ｔ5（分）を測定した。【００７６】
（９０％架橋時間ｔc（９０））
実施例及び比較例で作製した未架橋ゴムシートを用い、ＪＩＳ  Ｋ  ６３００に準拠し、１７０℃における９０％架橋時間ｔc（９０）（分）を測定した。【００７７】
（硬度）
ＪＩＳ  Ｋ  ６２５３に準拠して、タイプＡ硬度計により、得られた架橋ゴムシートの硬度を測定した。各実施例及び比較例の数値は、表２の比較例１の値を１００とした際の相対値である。【００７８】
（引張強さ、切断時伸び）
得られた架橋ゴムシートからダンベル状試験片を打ち抜き、インストロン社製引張試験機を用いて、ＪＩＳ  Ｋ  ６２５１に準じて引張強さ、切断時伸びを測定した。各実施例及び比較例の数値は、表２の比較例１の値を１００とした際の相対値である。【００７９】
【表２】
2020004243.tif 000003
【００８０】
表２より実施例１〜６のゴム組成物は９０％架橋時間が同等で、スコーチ安定性に優れることがわかる。また硬度、引張強さ、切断時伸びも高いレベルで備える。
【産業上の利用可能性】
【００８１】
本発明のゴム組成物は加工性、スコーチ安定性に優れ、しかも水素添加ニトリルゴムの有する優れた特性を損なうことがない。そのため、種々の工業用部材用途などに好適に用いることができる。
【国際調査報告】
2020004243.tif 000004
2020004243.tif 000005
2020004243.tif 000006
2020004243.tif 000007